(57)【要約】【課題】溶融鋳鉄の溶製時における黒鉛球状化処理にあたって、添加歩留まりを向上すると共に充分な接種効果を発揮させることができ、しかもスラグの発生を著しく抑制することができる黒鉛球状化剤を提供する。【解決手段】本発明に係る黒鉛球状化剤１は、ケイ素、マグネシウム、カルシウム、炭素及び炭化ケイ素を含有する。これを黒鉛球状化処理に使用すると、マグネシウムの作用により黒鉛球状化がなされ、カルシウムによってマグネシウムの反応が抑制されると共にチル化防止の接種がされる。炭化ケイ素はカルシウムと共に接種をおこない、炭素がカルシウムと共にマグネシウムの激しい反応を抑制する。炭化ケイ素の作用により黒鉛球状化剤１中の成分の酸化が抑制される。これによりスラグの発生が低減する。【選択図】図１
2011074414.tif 000002
【特許請求の範囲】
【請求項１】
ケイ素、マグネシウム、カルシウム、炭素及び炭化ケイ素を含有することを特徴とする黒鉛球状化剤。
【請求項２】
カルシウムの含有量が２．０質量％以下、炭素の含有量が０．４〜４．０質量％、炭化ケイ素の含有量が０．５〜６．５質量％であることを特徴とする請求項１に記載の黒鉛球状化剤。
【請求項３】
希土類元素を含有することを特徴とする請求項１又は２に記載の黒鉛球状化剤。
【請求項４】
鉄を含有することを特徴とする請求項１乃至３のいずれか一項に記載の黒鉛球状化剤。
【請求項５】
マグネシウムを１〜９．５質量％、カルシウムを２．０質量％以下、希土類元素を１０質量％以下、炭素を０．４〜４．０質量％、炭化ケイ素を０．５〜６．５質量％の割合で含有し、残部が鉄及び不可避的不純物であることを特徴とする請求項１乃至４のいずれか一項に記載の黒鉛球状化剤。
【請求項６】
鉄源原料を融解させて得られる溶湯に、請求項１乃至５のいずれか一項に記載の黒鉛球状化剤を添加することを特徴とする鉄溶湯の黒鉛球状化処理方法。
【発明の詳細な説明】
【技術分野】
【０００１】
本発明は溶融鋳鉄の溶製時における黒鉛球状化処理に用いられる黒鉛球状化剤、及びこの黒鉛球状化処理剤を用いた鉄溶湯の黒鉛球状化処理方法に関する。
【背景技術】
【０００２】
球状黒鉛鋳鉄（ダクタイル鋳鉄）やコンパクト・バーミキュラー鋳鉄（ＣＶ鋳鉄）は、鉄スクラップ材等の鉄源原料をキュポラ、電気炉等によって融解させて得られる溶湯に、金属Ｍｇ等の黒鉛球状化剤を添加し、更に必要に応じてＦｅ−Ｓｉ合金等の接種剤を添加することで溶融鋳鉄を溶製し、これを注湯・生砂造型等の鋳造設備によって鋳造することで製造されている。これらの鋳鉄は、自動車部品の製造等に広く用いられている。
【０００３】
黒鉛球状化剤としては、例えばケイ素、マグネシウム、カルシウム、希土類元素、鉄等の原料から調製されたものが用いられている。これにより、黒鉛球状化剤中のマグネシウムやマグネシウム基合金が溶湯中で気化してこの溶湯に作用し、溶湯中の黒鉛が球状化する。
【０００４】
この黒鉛球状化剤において、カルシウムは、マグネシウムが溶湯中で激しく酸化又は気化することを抑制することで黒鉛球状化剤の添加歩留まりを高めると共に鋳鉄のチル化防止のための接種をおこなうために使用される。
【０００５】
しかし、カルシウムは黒鉛球状化剤を溶湯に添加する際のスラグ発生の原因にもなるという問題がある。スラグが発生すると、鋳鉄内にピンホール、ノロカミ等の欠陥が生じやすくなり、鋳造品の不良発生を引き起こしてしまう。
【０００６】
そこで、本出願人は、黒鉛球状化剤の原料として炭素を用い、これにより溶湯中でマグネシウムを穏やかに気化させることで、カルシウムの使用量を抑制しつつ添加歩留まりを向上することを提案している（特許文献１参照）。
【０００７】
しかし、前記のとおりカルシウムは接種のためにも使用されるため、接種の効果が充分に発揮されるようにするためには、黒鉛球状化剤にある程度の量のカルシウムを含有させる必要がある。また、マグネシウムやケイ素もスラグの発生の原因となっている。このため、スラグの低減には一定の限界があった。一方で、鋳造品の品質向上のためには更なるスラグの低減が求められている。
【先行技術文献】
【特許文献】
【０００８】
【特許文献１】特公昭６１−２７４４３号公報
【発明の概要】
【発明が解決しようとする課題】
【０００９】
本発明は上記の点に鑑みてなされたものであり、溶融鋳鉄の溶製時における黒鉛球状化処理にあたって、添加歩留まりを向上すると共に充分な接種効果を発揮させることができ、しかもスラグの発生を著しく抑制することができる黒鉛球状化剤、及びこの黒鉛球状化処理剤を用いた鉄溶湯の黒鉛球状化処理方法を提供することを目的とする。
【課題を解決するための手段】
【００１０】
本発明に係る黒鉛球状化剤１は、ケイ素、マグネシウム、カルシウム、炭素及び炭化ケイ素を含有することを特徴とする。
【００１１】
本発明に係る黒鉛球状化剤１を、溶融鋳鉄の溶製時における黒鉛球状化処理のために使用すると、黒鉛球状化剤１中のマグネシウムの作用により黒鉛球状化がなされ、更にカルシウムによってマグネシウムが溶湯２中で激しく酸化又は気化することが抑制されると共に鋳鉄のチル化防止のための接種がなされる。このとき、黒鉛球状化剤１中の炭化ケイ素が前記カルシウムと共に鋳鉄のチル化防止のための接種をおこない、黒鉛球状化剤１中の炭素が前記カルシウムと共にマグネシウムが溶湯２中で激しく酸化又は気化することを抑制する。このため、黒鉛球状化剤１中のカルシウムの量を低減することができ、これにより溶湯２中のスラグの発生を低減することができる。また、黒鉛球状化剤１中の炭化ケイ素の作用により黒鉛球状化剤１中の成分の酸化が抑制される上、黒鉛球状化処理時に発生するスラグを還元することで溶湯２中のスラグの発生を低減することができる。
【００１２】
本発明においては、黒鉛球状化剤１中のカルシウムの含有量が２．０質量％以下、炭素の含有量が０．４〜４．０質量％、炭化ケイ素の含有量が０．５〜６．５質量％であることが好ましい。
【００１３】
この場合、カルシウムの量を充分に低減しつつ、マグネシウムが溶湯２中で激しく酸化又は気化することを充分に抑制する効果と、鋳鉄のチル化防止のための接種効果とを充分に発現させることができ、且つ溶湯２中のスラグの発生を著しく低減することができる。
【００１４】
また、本発明においては、黒鉛球状化剤１が更に希土類元素及び鉄を含有することも好ましい。
【００１５】
更に本発明においては、黒鉛球状化剤１がマグネシウムを１〜９．５質量％、カルシウムを２．０質量％以下、希土類元素を１０質量％以下、炭素を０．４〜４．０質量％、炭化ケイ素を０．５〜６．５質量％の割合で含有し、残部が鉄及び不可避的不純物であることが好ましい。
【００１６】
本発明に係る鉄溶湯の黒鉛球状化処理方法は、鉄源原料を融解させて得られる溶湯２に、上記黒鉛球状化剤１を添加することを特徴とする。
【００１７】
本発明に係る溶融鋳鉄の溶製方法は、鉄源原料を融解させて得られる溶湯２に、上記黒鉛球状化剤１を添加することを特徴とする。
【００１８】
本発明に係る鋳鉄の製造方法は、鉄源原料を融解させて得られる溶湯に、上記黒鉛球状化剤を添加して溶融鋳鉄を溶製し、この溶融鋳鉄を鋳造することを特徴とする。
【発明の効果】
【００１９】
本発明によれば、黒鉛球状化剤が炭素及び炭化ケイ素を含有することで、カルシウムの使用量を低減しつつ、溶融鋳鉄の溶製時における黒鉛球状化処理にあたって、添加歩留まりを向上すると共に充分な接種効果を発揮させることができ、しかもスラグの発生を著しく抑制することができるものである。
【図面の簡単な説明】
【００２０】
【図１】（ａ）及び（ｂ）は溶融鋳鉄の溶製方法の一例を示す概略図である。
【発明を実施するための形態】
【００２１】
以下、本発明を実施するための最良の形態について説明する。
【００２２】
黒鉛球状化剤１は、ケイ素、マグネシウム、カルシウム、炭素、及び炭化ケイ素を含有する。この黒鉛球状化剤１は、更に希土類元素や鉄を含有することが好ましい。
【００２３】
本発明において、黒鉛球状化剤１がケイ素、マグネシウム、カルシウム、希土類元素、鉄を含有するとは、これらの元素が蛍光Ｘ線分析法（ＸＲＦ）により検出されることを意味する。また、本発明において、黒鉛球状化剤１が炭素（Ｃ）を含有するとは、ＪＩＳ  Ｒ２０１１で規定される遊離炭素の測定方法により遊離炭素が測定され、且つＸ線回折測定法によりグラファイトに帰属される回折ピークが検出されることを意味する。また、本発明において、黒鉛球状化剤１が炭化ケイ素（ＳｉＣ）を含有するとは、ＪＩＳ  Ｒ２０１１で規定される炭化ケイ素の測定方法により炭化ケイ素が測定されることを意味する。
【００２４】
マグネシウム（Ｍｇ）は、黒鉛球状化剤１に溶湯２中の黒鉛を球状化させる作用を発現させるために黒鉛球状化剤１に含有される。黒鉛球状化剤１におけるマグネシウムの含有量は１〜９．５質量％の範囲であることが好ましく、３〜８質量％の範囲であれば更に好ましい。このマグネシウムの含有量が１質量％以上、特に３質量％以上であれば黒鉛球状化剤１に溶湯２中の黒鉛を球状化させる作用を充分に発現させることができる。またこのマグネシウムの含有量が９．５質量％以下、特に８質量％以下であると、溶湯２中でマグネシウムが激しく酸化又は気化することを充分に抑制することができる。
【００２５】
カルシウム（Ｃａ）は、マグネシウムが溶湯２中で激しく酸化又は気化することを抑制すると共に鋳鉄のチル化防止のための接種をおこなうために黒鉛球状化剤１に含有される。スラグの発生を充分に抑制するためには、カルシウムの量は前記接種の効果を確保できる範囲において、できるだけ少ないことが好ましく、特に黒鉛球状化剤１中の含有量が２．０質量％以下であることが好ましい。また、カルシウムの含有量の下限は、黒鉛球状化処理条件や目的とする製品に応じて異なるが、黒鉛球状化剤１中の含有量が０．４質量％以上であれば接種の効果を発揮することができる。
【００２６】
炭素（Ｃ）は前記カルシウムと共に、マグネシウムが溶湯２中で激しく酸化又は気化することを抑制するために黒鉛球状化剤１に含有され、このため、カルシウムの含有量を低減しつつ前記効果を発現させることができる。黒鉛球状化剤１中の炭素の含有量は０．４〜４．０質量％の範囲であることが好ましく、０．５〜２．２質量％の範囲であれば更に好ましい。この炭素の含有量が０．４質量％以上、特に０．５質量％以上であれば、溶湯２中でマグネシウムを充分穏やかに酸化又は気化させることができる。またこの含有量が４．０質量％以下、特に２．２質量％以下であれば、黒鉛球状化剤１中に炭素が分散性よく混合され、均質性の高い黒鉛球状化剤１を得ることができる。
【００２７】
炭化ケイ素（ＳｉＣ）は、前記カルシウムと共に鋳鉄のチル化防止のための接種をおこない、且つ溶湯２におけるスラグの発生を抑制するために黒鉛球状化剤１に含有される。このため、カルシウムの含有量を低減しつつ前記接種の効果を発現させることができる。またカルシウムの含有量を低減することでスラグの発生を抑制しつつ、炭化ケイ素によってスラグの発生を更に抑制することができ、従って溶湯２におけるスラグの発生を著しく低減することができる。黒鉛球状化剤１中の炭化ケイ素の含有量は０．５〜６．５質量％の範囲であることが好ましく、０．５〜３質量％の範囲であれば更に好ましい。この炭化ケイ素の含有量が０．５質量％以上であれば、溶湯２におけるスラグの発生を大きく低減することができる。またこの炭化ケイ素の含有量が６．５質量％以下であると、黒鉛球状化剤１中に炭化ケイ素を均一に分散させることができる。
【００２８】
希土類元素（ＲＥ）は、黒鉛の球状化を促進させることに加え、溶湯２に球状化を阻害する元素が含有されている場合はこれを中和する目的で黒鉛球状化剤１に含有される。希土類元素（ＲＥ）としては、例えばセリウム（Ｃｅ）、ランタン（Ｌａ）、ネオジム（Ｎｄ）、プラセオジム（Ｐｒ）等が挙げられ、また一種類の元素のみを用いるほか、二種以上の元素を併用することができる。黒鉛球状化剤１中の希土類元素の含有量は、チャンキー黒鉛が発生しない程度に抑えることが望ましく、製品等によるが１０質量％以下であることが好ましい。また、この希土類元素の含有量が１〜３．０質量％の範囲であれば特に好ましい。
【００２９】
ケイ素（Ｓｉ）は、黒鉛球状化剤１の調製時に原料中のマグネシウム、カルシウム、希土類元素、鉄などの成分との間で安定した合金を形成することで安定で均質性の高い黒鉛球状化剤１を得るために、黒鉛球状化剤１に含有される。また、このケイ素の一部は上記炭化ケイ素を構成している。黒鉛球状化剤１中のケイ素の含有量は３５〜７５質量％の範囲であることが好ましく、４３〜５０質量％の範囲であれば更に好ましい。このケイ素の含有量には、炭化ケイ素を構成しているケイ素の含有量も含まれる。このケイ素の含有量が３５質量％以上であれば黒鉛球状化剤１中でマグネシウム、カルシウム、希土類元素、鉄等をケイ素と充分に合金化させることができ、黒鉛球状化剤１の工業的な製造が可能となる。またこのケイ素の含有量が７５質量％以下であると、溶湯２に対して黒鉛球状化剤１の比重を充分に大きくすることができ、溶湯２中で黒鉛球状化剤１が浮上することを防止することができる。
【００３０】
また、鉄は黒鉛球状化剤１中の上記各成分の配合量を調整するなどの目的で、黒鉛球状化剤１に含有される。鉄は、原料全体中からケイ素、マグネシウム、カルシウム、希土類元素、炭素及び炭化ケイ素を除いた残部とすることができる。尚、この残部には鉄のほかに不可避的な不純物が含まれていてもよい。
【００３１】
黒鉛球状化剤１におけるケイ素、マグネシウム、カルシウム、希土類元素及び鉄の含有量は、蛍光Ｘ線分析法（ＸＲＦ）により測定される値である。また、炭素及び炭化ケイ素の含有量は、ＪＩＳ  Ｒ２０１１で規定される遊離炭素の測定方法及び炭化ケイ素の測定方法によりそれぞれ測定される値である。但し、黒鉛球状化剤１をＸ線回折測定した場合にグラファイトに帰属される回折ピークが検出されない場合には、黒鉛球状化剤１には炭素は含有されていないものとする。
【００３２】
黒鉛球状化剤１は、この黒鉛球状化剤１に含有される成分を含む原料を公知の方法で溶融混合することで調製することができる。ケイ素、マグネシウム、カルシウム、希土類元素、鉄などの金属を含む原料としては、単体や合金を使用することができ、例えば金属マグネシウム、鉄とケイ素との合金であるフェロシリコン、カルシウムとケイ素との合金であるカルシウムシリコン、希土類元素とケイ素との合金であるレアアースシリコンなどを使用することができる。また、炭素を含む原料としては黒鉛を使用することができ、鉄を含む原料としては鋼粉などを使用することができる。また鉄と炭素を含む原料として、炭素を固溶する銑鉄などを使用することもできる。またケイ素を含む原料及び炭化ケイ素を含む原料として炭化ケイ素そのものを使用する。
【００３３】
黒鉛球状化剤１の製造にあたっては、上記のような原料を、目的とする黒鉛球状化剤１の組成に応じて配合する。
【００３４】
これらの原料を公知の方法で溶融混合した後、冷却固化し、更に粉砕するなどして、黒鉛球状化剤１を得ることができる。原料の溶融混合にあたっては、例えば上記のような原料を低周波誘導炉内に投入し、好ましくは１１５０〜１４００℃の温度で溶融混合することができる。
【００３５】
このようにして黒鉛球状化剤１を製造する際、原料中に炭化ケイ素が含まれているため、原料の酸化が抑制され、このため黒鉛球状化剤１中にスラグが混入することを抑制することができる。すなわち、炭化ケイ素によって、黒鉛球状化処理時のスラグの発生が抑制されるだけでなく、黒鉛球状化剤１の製造時にも黒鉛球状化剤１にスラグが混入することが抑制されるようになる。
【００３６】
この黒鉛球状化剤１を使用した黒鉛球状化処理について説明する。
【００３７】
この黒鉛球状化剤１は、従来公知の全ての黒鉛球状化処理の方法に適用することができる。具体的な方法としては、置注ぎ法（サンドイッチ法ともいう）、タンディッシュ法、インモールド法等が挙げられる。特に置注ぎ法が、簡易な設備で実施することができ、設備のメンテナンスに手間がかからない点で好ましい。
【００３８】
図１に、置注ぎ法の一例を示す。本例では、図１（ａ）に示すような、底部にポケット状の反応室４が形成された取鍋３を使用する。まず、取鍋３の底部の反応室４に黒鉛球状化剤１を充填し、図１（ｂ）に示すように、充填された黒鉛球状化剤１の上面をカバー材５（切削粉、ポンチ屑、鋼板等）で完全に被覆する。次いで、鉄スクラップ材等の鉄源原料をキュポラ、電気炉等の融解炉８によって融解させるなどして得られる溶湯２を直接、或いは必要に応じて一旦保持炉９に貯留・滞留させて温度や成分を均質化させた後、取鍋３内に注ぎ込む。そうすると、カバー材５が溶湯２によって融解されるとともに、黒鉛球状化剤１も融解されて、反応が開始され、黒鉛球状化処理が行われる。なお、置注ぎ法においては、比較的胴長の取鍋を用いると、溶湯２中で確実に反応を起こさせることができ、溶湯２中に残留するマグネシウム（Ｍｇ）の歩留りが向上するため好ましい。また、この際、反応室４に接種剤を充填してもよい。
【００３９】
黒鉛球状化剤１の形状については特に制限はなく、例えば、黒鉛球状化処理が行われる方法に応じて適宜好ましい形状を決定することができ、例えば、粉体又は塊状を好適例として挙げることができる。また、例えば、置注ぎ法によって黒鉛球状化処理が行われる場合には、黒鉛球状化剤１は使用する取鍋３の底部に形成された反応室４に充填され得る形状であることが好ましい。
【００４０】
黒鉛球状化剤１の溶湯２への添加量は、鋳鉄に要求される黒鉛の球状化の度合いに応じて適宜調整されるが、球状黒鉛鋳鉄を得る場合には溶湯２中のＭｇ含有量が０．０３〜０．０７重量％となる範囲で添加し、ＣＶ鋳鉄を得る場合には溶湯２中のＭｇ含有量が０．０１〜０．０４重量％となる範囲で添加することが好ましい。また、黒鉛球状化処理時の溶湯２の温度は１４００〜１５５０℃の範囲としておくことが好ましい。
【００４１】
以上のように溶製された溶融鋳鉄を、遠心鋳造機等の適宜の鋳造設備にて鋳造することで、球状黒鉛鋳鉄やＣＶ鋳鉄を得ることができる。
【実施例】
【００４２】
［実施例及び比較例］
各実施例及び比較例において、原料としてフェロシリコン、金属マグネシウム、カルシウムシリコン、レアアースシリコン、炭化ケイ素、黒鉛及び鋼屑を用い、これらを低周波誘導炉内に投入し、溶融混合した後、冷却し、更にこれを粉砕することで、黒鉛球状化剤１を調製した。
【００４３】
各実施例及び比較例の黒鉛球状化剤１について、蛍光Ｘ線分析とＪＩＳ  Ｒ２０１１で規定される遊離炭素及び炭化ケイ素の測定方法による測定結果に基づき、ケイ素、マグネシウム、カルシウム、炭素、炭化ケイ素、希土類元素及び鉄の含有量を導出した。その結果を表１に示す。
【００４４】
また、各黒鉛球状化剤１についてＸ線回折測定（日本フィリップス株式会社製Ｘ線回折装置「Ｘ’ｐｅｒｔ  Ｐｒｏ」を使用；ＣｕＫα；出力２．２ｋＷ）をおこない、その測定結果における、炭素の単体（グラファイト）に帰属される回折ピークの有無に基づいて、黒鉛球状化剤１における炭素の含有の有無を判定した。この結果も表１に示す。
【００４５】
この黒鉛球状化剤１を用い、図１に示す置注ぎ法により溶湯に対して黒鉛球状化処理を施した。カバー材５としてはポンチ屑を使用した。処理時の溶湯２の温度は１５１０℃とし、溶湯２に対する黒鉛球状化剤１の添加量は表１に示すとおりとした。
【００４６】
この処理の前後における溶湯２の組成をＩＣＰ発光分光分析にて測定した結果を表１に示す。
【００４７】
このようにして得られた溶融鋳鉄をＹブロックに注湯して鋳造し、試験サンプルを得た。
【００４８】
［評価試験］
（反応状態評価）
各実施例及び比較例について、黒鉛球状化処理時における溶湯２の状態を観察して反応性とスラグ発生量を評価した。
【００４９】
反応性は、溶湯と黒鉛球状化剤１との反応に起因する溶湯からの飛沫の発生の有無並びにその程度を確認することで評価した。
【００５０】
スラグ発生量は、目視によりスラグの発生の程度を確認することで評価した。
【００５１】
これらの結果を表１に示す。
【００５２】
（機械的性質評価）
各実施例及び比較例で得られた試験サンプルの引張強度をアムスラー試験機にて測定した。また、この引張試験時の前後のサンプル長をノギスで測定して伸び率を導出した。
【００５３】
この結果を表１に示す。
【００５４】
（球状化評価）
各実施例及び比較例における試験サンプルの黒鉛球状化率、並びに球状化黒鉛の粒数及び粒径を、ＪＩＳ  Ｇ５５０２に準拠して画像解析による測定結果に基づいて評価した。
【００５５】
これらの結果を表１に示す。
【００５６】
【表１】
2011074414.tif 000003
【符号の説明】
【００５７】
１    黒鉛球状化剤
２    溶湯
【図１】
2011074414.tif 000004